ГИПСОКАРТОН ПОВЫШЕННОЙ ПРОЧНОСТИ И СВЯЗАННЫЕ С ЕГО ПРОИЗВОДСТВОМ СПОСОБЫ, СУСПЕНЗИИ И ПОКРОВНЫЕ ЛИСТЫ

1. Способ изготовления гипсокартона, включающий:
подачу первого покровного листа, имеющего первую поверхность;
нанесение на первую поверхность первого покровного листа одного или нескольких из следующих ингредиентов: крахмала, электролита и гидрофильного материала;
смешивание суспензии, содержащей штукатурный гипс и воду;
размещение суспензии между первым покровным листом и вторым покровным листом для образования сборки, причем суспензия обращена к первой поверхности покровного листа;
нарезание сборки на плиты; и
сушка плиты.
2. Способ по п. 1, отличающийся тем, что ингредиенты включают электролит и крахмал, включая сырой крахмал и/или предварительно желатинизированный крахмал;
предварительно желатинизированный крахмал имеет вязкость от около 20 сантипуаз до около 500 сантипуаз, измеренную в соответствии с методом VMA;
сырой крахмал имеет пиковую вязкость от около 100 единиц Брабендера до около 900 единиц Брабендера при измерении вязкости посредством введения крахмала в суспензию с водой при концентрации крахмала, составляющей 15 % твёрдых частиц, и с использованием прибора Viscograph-E, настроенного на 75 об/мин и 700 смг, где крахмал нагревают от 25 до 95ºC со скоростью 3ºC/минуту, затем суспензию выдерживают при 95ºC в течение десяти минут, а затем крахмал охлаждают до 50ºC со скоростью -3ºC/минуту; и
электролит, включающий гексагидрат нитрата магния, хлорид натрия, нитрат кальция, хлорид магния, нитрит кальция или нитрит магния, или любую их комбинацию.
3. Способ по п. 1 или 2, отличающийся тем, что ингредиенты включают гидрофильный материал, содержащий целлюлозный материал с молекулярной массой от около 1000 до около 100000 Дальтон и/или поливиниловый спирт.
4. Способ по любому из пп. 1-3, отличающийся тем, что ингредиенты включают электролит и гидрофильный материал;
электролит включает гексагидрат нитрата магния, хлорид натрия, нитрат кальция, хлорид магния, нитрит кальция или нитрит магния, или любую их комбинацию; и
гидрофильный материал содержит целлюлозный материал, имеющий молекулярную массу от около 1000 Дальтон до около 100000 Дальтон, и/или поливиниловый спирт.
3
5. Суспензия, содержащая штукатурный гипс, воду и ингредиенты, включающие крахмал и по меньшей мере один из следующих компонентов: электролит или гидрофильный материал, причем в случаях, когда суспензия используется для изготовления гипсового сердечника, расположенного между двумя покровными листами, в плите, имеющей плотность около 35 фунтов на кубический фут (560 кг/м) или менее, плита имеет сопротивление вытягиванию гвоздя по меньшей мере около 72 фунт-силы в соответствии с ASTM 473-10, метод B.
6. Суспензия по п. 5, отличающаяся тем, что ингредиенты включают сырой крахмал, предварительно желатинизированный крахмал и электролит;
сырой крахмал имеет пиковую вязкость от около 100 единиц Брабендера до около 900 единиц Брабендера при измерении вязкости посредством введения крахмала в суспензию с водой при концентрации крахмала, составляющей 15 % твёрдых частиц, и с использованием прибора Viscograph-E, настроенного на 75 об/мин и 700 смг, где крахмал нагревают от 25 до 95ºC со скоростью 3ºC/минуту, затем суспензию выдерживают при 95ºC в течение десяти минут, а затем крахмал охлаждают до 50ºC со скоростью -3ºC/минуту;
сырой крахмал имеет вязкость в холодной воде от около 1 сантипуаз до около 500 сантипуаз;
предварительно желатинизированный крахмал имеет вязкость от около 20 сантипуаз до около 500 сантипуаз, при измерении методом VMA; и
электролит включает нитрат кальция, нитрат магния, нитрит кальция, нитрит магния, хлорид натрия или хлорид магния, или любую их комбинацию.
7. Суспензия по п. 5 или 6, отличающаяся тем, что ингредиенты включают гидрофильный материал, содержащий целлюлозный материал с молекулярной массой от около 1000 Дальтон до около 100000 Дальтон и/или поливиниловый спирт.
8. Гипсокартон, содержащий:
отвержденный гипсовый слой, расположенный между двумя покровными листами, причем гипсовый слой образован из суспензии, содержащей штукатурный гипс и воду,
по меньшей мере один покровный лист, имеющий первую поверхность и содержащий на этой первой поверхности по меньшей мере один или несколько из следующих ингредиентов: крахмал, электролит и гидрофильный материал.
9. Гипсокартон по п. 8, отличающийся тем, что ингредиенты содержат электролит и крахмал, включая сырой крахмал и/или предварительно желатинизированный крахмал;
предварительно желатинизированный крахмал имеет вязкость от около 20 сантипуаз до около 500 сантипуаз, измеренную в соответствии с методом VMA;
сырой крахмал имеет пиковую вязкость от около 100 единиц Брабендера до около 900 единиц Брабендера при измерении вязкости посредством введения крахмала в суспензию с водой при концентрации крахмала, составляющей 15 % твёрдых частиц, и с использованием прибора Viscograph-E, настроенного на 75 об/мин и 700 смг, где крахмал нагревают от 25 до 95ºC со скоростью 3ºC/минуту, затем суспензию выдерживают при 95ºC в течение десяти минут, а затем крахмал охлаждают до 50ºC со скоростью -3ºC/минуту;
сырой крахмал имеет вязкость в холодной воде от около 1 сантипуаз до около 500 сантипуаз; и
электролит, включающий гексагидрат нитрата магния, хлорид натрия, нитрат кальция, хлорид магния, нитрит кальция или нитрит магния, или любую их комбинацию.
10. Гипсокартон по п. 8 или 9, отличающийся тем, что ингредиенты включают крахмал и гидрофильный материал;
крахмал включает (а) сырой крахмал, имеющий пиковую вязкость от около 100 единиц Брабендера до около 900 единиц Брабендера, при измерении вязкости посредством введения крахмала в суспензию с водой при концентрации крахмала, составляющей 15 % твёрдых частиц, и с использованием прибора Viscograph-E, настроенного на 75 об/мин и 700 смг, где крахмал нагревают от 25 до 95ºC со скоростью 3ºC/минуту, затем суспензию выдерживают при 95ºC в течение десяти минут, а затем крахмал охлаждают до 50ºC со скоростью -3ºC/минуту, и/или (b) предварительно желатинизированный крахмал, у которого вязкость, измеренная по методу VMA, составляет от около 20 сантипуаз до около 500 сантипуаз; и
гидрофильный материал содержит целлюлозный материал, имеющий молекулярную массу от около 1000 Дальтон до около 100000 Дальтон, и/или поливиниловый спирт.